СПЛАВ НА ОСНОВЕ ХРОМА
ALLOY ON BASIS OF CHROME

Изобретение относится к области металлургии и касается составов сплавов на основе хрома, которые могут быть использованы для изготовления прокатных валков, деталей мельниц.
Известен сплав на основе хрома, содержащий, мас.%: хром 60,0-85,0, углерод 0,1-0,6; цирконий 0,1-1,5; молибден 0,1-5,0; титан 0,01-1,5; бор 0,01-1,5, железо - остальное [1].
Задачей изобретения является повышение износостойкости сплава.
Технический результат достигается тем, что сплав на основе хрома, включающий углерод, цирконий, молибден, титан, бор, железо, дополнительно содержит азот и алюминий, при следующем соотношении компонентов, мас.%: хром 64,0-70,0; углерод 2,6-3,0; цирконий 0,2-0,4; молибден 3,5-4,5; титан 0,1-0,15; бор 0,1-0,15; азот 0,01-0,015, алюминий 0,1-0,15; железо - остальное.
В таблице приведены составы сплава на основе хрома.
Таблица
Компоненты
Состав, мас.%:
1
2
3
Хром
70,0
66,0
64,0
Углерод
3,0
2,8
2,6
Цирконий
0,4
0,3
0,2
Молибден
4,5
4,0
3,5
Титан
0,1
0,13
0,15
Бор
0,1
0,13
0,15
Азот
0,01
0,013
0,015
Алюминий
0,1
0,13
0,15
Железо
остальное
остальное
остальное
Износ, %
~80
~80
~80
Примечание: за 100% принят износ при сухом трении известного сплава [1] в условиях удельного давления до 100 кгс/см<sup>2</sup>, скорости скольжения до 5,7 м/с, контртело - чугун серый модифицированный (МСЧ 28-48).
Повышение износостойкости сплава обусловлено комплексным влиянием компонентов, входящих в его состав. Хром обеспечивает повышенную твердость и коррозионную стойкость сплава. Бор стабилизирует карбиды. Молибден упрочняет твердый раствор. В химически связанном состоянии с алюминием и титаном, азот, образуя нитриды, становится легирующим элементом, улучшающим структуру и механические свойства сплава.
Сплав может быть выплавлен в индукционных печах.
Источники информации
1. JP 2001-073029 А, С22С 27/06, 2001.